(57)【要約】【課題】表層樹脂層の劣化を防ぎ、機能性の効果の維持に優れた化粧板を提供する。【解決手段】基板と、上記基板の一方面又は両面上に積層される表層樹脂層と、上記表層樹脂層上に担持され、機能性物質が耐食性樹脂膜に被覆された機能性被覆物質と、からなり、上記機能性被覆物質の上記表層樹脂層と接触しない部分では、上記耐食性樹脂膜が存在せず、上記機能性物質が露出していることを特徴とする化粧板。【選択図】  図１
2017087643.tif 000002
【特許請求の範囲】
【請求項１】
基板と、
前記基板の一方面又は両面上に積層される表層樹脂層と、
前記表層樹脂層上に担持され、機能性物質が耐食性樹脂膜に被覆された機能性被覆物質と、からなり、
前記機能性被覆物質の前記表層樹脂層と接触しない部分では、前記耐食性樹脂膜が存在せず、前記機能性物質が露出していることを特徴とする化粧板。
【請求項２】
前記機能性被覆物質は、前記機能性物質の一次粒子が凝集した状態で前記耐食性樹脂膜に被覆されてなる請求項１に記載の化粧板。
【請求項３】
前記機能性被覆物質の一部が前記表層樹脂層中に埋没している請求項１又は２に記載の化粧板。
【請求項４】
前記耐食性樹脂膜は、シリコーン樹脂又はフッ素樹脂からなる請求項１〜３のいずれかに記載の化粧板。
【請求項５】
前記機能性物質は、可視光応答型光触媒である請求項１〜４のいずれかに記載の化粧板。
【請求項６】
前記可視光応答型光触媒は、白金担持チタニア触媒、銅担持チタニア触媒、鉄担持チタニア触媒、窒素ドープチタニア触媒、硫黄ドープチタニア触媒、炭素ドープチタニア触媒、又は、酸化タングステンである請求項５に記載の化粧板。
【請求項７】
基板の一方面又は両面上に樹脂含浸紙を積層する工程と、
機能性物質が耐食性樹脂膜に被覆された機能性被覆物質を前記樹脂含浸紙上に配置する工程と、
前記機能性被覆物質を有する前記樹脂含浸紙が積層された前記基板を熱圧成形することにより、前記機能性被覆物質を有する表層樹脂層を前記基板上に形成する工程と、
前記表層樹脂層と接触しない部分の前記耐食性樹脂膜を除去することにより、前記機能性物質を露出させる工程と、
を含むことを特徴とする化粧板の製造方法。
【請求項８】
基板の一方面又は両面上に樹脂含浸紙を積層する工程と、
前記樹脂含浸紙が積層された前記基板を熱圧成形することにより、前記基板上に表層樹脂層を形成する工程と、
機能性物質が耐食性樹脂膜に被覆された機能性被覆物質を前記表層樹脂層上に担持させる工程と、
前記表層樹脂層と接触しない部分の前記耐食性樹脂膜を除去することにより、前記機能性物質を露出させる工程と、
を含むことを特徴とする化粧板の製造方法。
【発明の詳細な説明】
【技術分野】
【０００１】
本発明は、化粧板及びその製造方法に関する。
【背景技術】
【０００２】
従来から、メラミン化粧板等の化粧板に、光触媒などの機能性物質を添加もしくは塗布することで、防汚性、抗菌性等の機能性を付与した化粧板が提供されている。
【０００３】
特許文献１には、抗菌・抗ウィルス性等の機能を有する機能材を含有する樹脂塗膜で被覆されて機能材が表面近傍で固定化されていることを特徴とする機能性建材が提案されている。
【０００４】
特許文献２には、紙の表面に抗菌性金属を担持させたカルシウム系セラミックス焼成物粉末よりなる抗菌剤を添加した不飽和ポリエステル樹脂を塗布することで抗菌性ポリエステル化粧板を得る製造方法が提案されている。
【先行技術文献】
【特許文献】
【０００５】
【特許文献１】特開２００８−８０２１０号公報
【特許文献２】特開平０７−３０４６１９号公報
【発明の概要】
【発明が解決しようとする課題】
【０００６】
図３は、従来の化粧板を模式的に示す概略断面図である。
この化粧板３では、光触媒などの機能性物質１４が表層樹脂層１２に固定されている。
【０００７】
図３に示した化粧板３では、光触媒などの機能性物質１４が表層樹脂層１２に長時間接触すると表層樹脂層１２を劣化させることがある。具体的には、表層樹脂層１２の変色や機能性物質１４の脱落が生じることがある。これによって、機能性が低下するだけでなく、表層樹脂層１２の変色による化粧板３の意匠性の低下、表面の凹凸の発生による化粧板３の外観の不具合を引き起こすという問題があった。
【０００８】
また、化粧板の表層に機能性物質を添加又は塗布する場合があるが、このような場合、機能性物質は表層の表層樹脂層に埋まってしまい表層における露出部が少ないため、十分な機能性が発現できないという問題があった。さらに、化粧板には、ウィルス不活度が９９．９％以上（大腸菌に対して不活化されていないウィルス濃度が１０００分の１以下）相当となる高い抗菌性、抗ウィルス性を要求される場合もあり、このような場合、その機能性を充分に発現できないという課題もあった。
【０００９】
本発明は、このような問題に鑑みてなされたものであり、メラミン樹脂等からなる表層樹脂層の劣化を防ぎ、機能性の効果の維持に優れた化粧板及びその製造方法を提供することを目的とする。特に、抗菌性、抗ウィルス性の効果の維持に優れた化粧板及びその製造方法を提供することを目的とする。
【課題を解決するための手段】
【００１０】
本発明の化粧板は、基板と、上記基板の一方面又は両面上に積層される表層樹脂層と、上記表層樹脂層上に担持され、機能性物質が耐食性樹脂膜に被覆された機能性被覆物質と、からなり、上記機能性被覆物質の上記表層樹脂層と接触しない部分では、上記耐食性樹脂膜が存在せず、上記機能性物質が露出していることを特徴とする。
【００１１】
すなわち、本発明は、基板と基板の表面上に積層される表層樹脂層を有し、機能性物質が耐食性樹脂膜に被覆された機能性被覆物質が表層樹脂層上に担持された構造を有する化粧板であり、機能性被覆物質の表層樹脂層と接触しない部分では耐食性樹脂膜が存在せず、機能性物質が露出している。
【００１２】
本発明の化粧板では、光触媒などの機能性物質が耐食性樹脂膜に被膜された状態で表層樹脂層上に担持されているため、機能性物質の表層樹脂層への接触を防止することができる。その結果、機能性物質による表層樹脂層の変色や劣化を防ぐことができる。さらに、表層樹脂層と接触しない部分では機能性物質が露出しているため、抗菌性、抗ウィルス性等、機能性物質としての本来の機能を発揮することができ、その効果を長期間維持することができる。
【００１３】
本発明の化粧板において、機能性被覆物質は、機能性物質の一次粒子が凝集した状態で耐食性樹脂膜に被覆されてなることが望ましい。通常、清掃等によって化粧板表面に力が加わると、表面付近の機能性物質は少しずつ除去されてしまう。本発明の化粧板において、機能性物質の一次粒子が凝集した状態で耐食性樹脂膜に被覆されている場合、清掃等を行っても、機能性物質が繋がっているため、化粧板表面から機能性物質が除去されにくい。また、表面付近の一部の機能性物質が除去された場合であっても、残りの機能性物質が露出することになる。そのため、機能性物質が露出する状態が長時間続き、機能性物質の効果を長時間維持することができる。
【００１４】
本発明の化粧板においては、機能性被覆物質の一部が表層樹脂層中に埋没していることが望ましい。この場合、機能性物質の表層樹脂層への接触を防止しつつ、表層樹脂層と機能性被覆物質との密着性を確保して、機能性被覆物質の脱落を防止することができる。また、機能性物質の一次粒子が凝集した状態で耐食性樹脂膜に被覆されている場合には、清掃等によって化粧板表面付近の一部の機能性物質が除去された場合であっても、埋没している部分に存在する機能性物質が露出することになり、機能性物質の効果を長時間維持することができる。
【００１５】
本発明の化粧板において、耐食性樹脂膜は、シリコーン樹脂又はフッ素樹脂からなることが望ましい。シリコーン樹脂やフッ素樹脂は、光触媒などの機能性物質によって酸化されにくい性質を有している。そのため、シリコーン樹脂又はフッ素樹脂からなる耐食性樹脂膜によって複数の機能性物質を被覆し、それを表層樹脂層上に担持することにより、機能性物質の表層樹脂層への接触を防止することができるとともに、耐食性樹脂膜の劣化を防ぐこともできる。また、清掃等を行っても、化粧板表面の機能性物質が除去されにくいため、機能性物質の効果を長時間維持することができる。
【００１６】
本発明の化粧板において、機能性物質は、可視光応答型光触媒であることが望ましい。
【００１７】
本発明の化粧板において、上記可視光応答型光触媒は、白金担持チタニア触媒、銅担持チタニア触媒、鉄担持チタニア触媒、窒素ドープチタニア触媒、硫黄ドープチタニア触媒、炭素ドープチタニア触媒、又は、酸化タングステンであることが望ましい。
【００１８】
本発明の化粧板の製造方法の第１の態様は、基板の一方面又は両面上に樹脂含浸紙を積層する工程と、機能性物質が耐食性樹脂膜に被覆された機能性被覆物質を上記樹脂含浸紙上に配置する工程と、上記機能性被覆物質を有する上記樹脂含浸紙が積層された上記基板を熱圧成形することにより、上記機能性被覆物質を有する表層樹脂層を上記基板上に形成する工程と、上記表層樹脂層と接触しない部分の上記耐食性樹脂膜を除去することにより、上記機能性物質を露出させる工程と、を含むことを特徴とする。
【００１９】
本発明の化粧板の製造方法の第２の態様は、基板の一方面又は両面上に樹脂含浸紙を積層する工程と、上記樹脂含浸紙が積層された上記基板を熱圧成形することにより、上記基板上に表層樹脂層を形成する工程と、機能性物質が耐食性樹脂膜に被覆された機能性被覆物質を上記表層樹脂層上に担持させる工程と、上記表層樹脂層と接触しない部分の上記耐食性樹脂膜を除去することにより、上記機能性物質を露出させる工程と、を含むことを特徴とする。
【００２０】
本発明の化粧板の製造方法では、機能性物質の全体が耐食性樹脂膜に被覆された機能性被覆物質を表層樹脂層上に担持させた後、表層樹脂層と接触しない部分の耐食性樹脂膜を除去することにより、機能性物質が露出した機能性被覆物質とする。これにより、機能性物質の表層樹脂層への接触を防止しつつ、表層樹脂層上に機能性物質を露出させることができる。特に、本発明の化粧板の製造方法の第１の態様では、熱圧成形によって、機能性被覆物質の一部を表層樹脂層中に埋没させることができる。
【発明の効果】
【００２１】
本発明の化粧板では、光触媒などの機能性物質が耐食性樹脂膜に被膜された状態で表層樹脂層上に担持されているため、機能性物質の表層樹脂層への接触を防止することができる。その結果、機能性物質による表層樹脂層の変色や劣化を防ぐことができる。さらに、表層樹脂層と接触しない部分では機能性物質が露出しているため、抗菌性、抗ウィルス性等、機能性物質としての本来の機能を発揮することができ、その効果を長期間維持することができる。
【図面の簡単な説明】
【００２２】
【図１】図１は、本発明の一実施形態に係る化粧板を模式的に示す概略断面図である。
【図２】図２（ａ）、図２（ｂ）及び図２（ｃ）は、本発明の一実施形態に係る化粧板の製造方法を模式的に示す概略断面図である。
【図３】図３は、従来の化粧板を模式的に示す概略断面図である。
【発明を実施するための形態】
【００２３】
以下、本発明の化粧板について詳細に説明する。
図１は、本発明の一実施形態に係る化粧板を模式的に示す概略断面図である。
【００２４】
本発明の化粧板１は、基板（図示せず）と基板の表面上に積層されるメラミン樹脂等からなる表層樹脂層１２を有し、機能性物質１４が耐食性樹脂膜１５に被覆された機能性被覆物質１３が表層樹脂層１２上に担持された構造を有するものである。機能性被覆物質１３の表層樹脂層１２と接触しない部分では耐食性樹脂膜１５が存在せず、機能性物質１４が露出している。
図１に示す化粧板１では、機能性被覆物質１３は、機能性物質１４の一次粒子が凝集した状態で耐食性樹脂膜１５に被覆されており、機能性被覆物質１３の一部が表層樹脂層１２中に埋没している。
【００２５】
本発明の化粧板に使用する基板は、特に限定されるものではなく、一般的に化粧板に使用されるコア紙やマグネシアセメント等の不燃基材等を使用することができる。コア紙は単独でもよく複数枚のコア紙を積層した積層体としてもよい。コア紙の枚数は特に限定されないが、１〜２０枚とすることができる。コア紙としては、例えば、水酸化アルミニウム抄造紙を使用することができる。コア紙には、フェノール樹脂を含浸させることができる。また、コア紙とマグネシアセメント不燃基材を積層させて基板とすることもできる。
【００２６】
マグネシアセメント不燃基材は、単独で使用することにより、又は、コア紙の中心部に積層して配置させることにより基板を構成することができる。マグネシアセメント不燃板は、酸化マグネシウム（ＭｇＯ）と塩化マグネシウム（ＭｇＣｌ２）を混合し、さらに骨材と水を加えて混練し、板状に成形することにより製造されるものである。骨材としては、ロックウール、グラスウール等の無機質繊維、ウッドチップ、パルプ等の有機質繊維を用いることができる。また、マグネシアセメント不燃板の強度を高めるため、中間層として網目状等に形成されたガラス繊維層を設けることができる。
【００２７】
複数又は単数のコア紙及び／又はマグネシアセメント不燃基材からなる基板表面上に表層樹脂層を形成する方法は、特に限定されるものではなく、一般的な方法で行うことができる。例えば、基板の片面又は両面にメラミン樹脂含浸紙を積層し、熱圧成形する方法を用いることができる。上記方法を用いると、メラミン樹脂含浸紙のメラミン樹脂がコア紙に浸透し、そこで硬化反応が進行して、コア紙に対するメラミン樹脂含浸紙の接着力が発現する。
また、本発明の化粧板を構成する表層樹脂層に用いることができる樹脂としては、メラミン樹脂、ジアリルフタレート（ＤＡＰ）樹脂、ポリエステル樹脂、オレフィン樹脂、塩化ビニル樹脂、アクリル樹脂、エポキシ樹脂、ウレタン樹脂、フェノール樹脂、シリコーン樹脂、グアナミン樹脂などが挙げられる。これらの中では、メラミン樹脂を用いることが望ましい。
【００２８】
メラミン樹脂は、透光性などの光学的、視覚的特性を損なうことなく、寸法安定性や靭性を改善した樹脂である。メラミン樹脂としては、メラミン及びその誘導体をモノマーとする樹脂であれば公知のものを採用することができる。また、メラミン樹脂は、単一のモノマーからなる樹脂であってもよく、複数のモノマーからなる共重合体であってもよい。メラミンの誘導体としては、例えば、イミノ基やメチロール基、メトキシメチル基、ブトキシメチル基等のアルコキシメチル基などの官能基を有する誘導体が挙げられる。また、メチロール基を有するメラミン誘導体に低級アルコールを反応させて部分的あるいは完全にエーテル化した化合物をモノマーとして用いることができる。モノメチロールメラミン、ジメチロールメラミン、トリメチロールメラミン、テトラメチロールメラミン、ペンタメチロールメラミン、ヘキサメチロールメラミン等のメチロール基を有する誘導体（以下、「メチロール化メラミン」という。）を架橋剤としてメラミンと共重合させてなるメラミン樹脂を用いることができる。
【００２９】
メラミン樹脂含浸紙は、パターン紙にメラミン樹脂を所定の含浸率で含浸させた後、加熱、乾燥させることにより作製される。メラミン樹脂をパターン紙に含浸させるには、溶媒として、例えば、ホルムアルデヒド水溶液を使用したメラミン樹脂含有溶液中にパターン紙を浸漬することにより行うことができる。また、メラミン樹脂含浸紙に曲げ加工性を付与するために、メラミン樹脂と共に可塑剤を含む溶液を含浸させることができる。可塑剤としては、例えば、ε−カプロラクタム、アセトグアナミン、パラトルエンスルフォン酸アミド、尿素等を使用することができる。パターン紙としては、例えばチタン紙が用いられる。パターン紙の坪量は、パターン紙の厚みや重さを考慮して８０〜１５０ｇ／ｍ２とすることができる。加熱、乾燥の温度は、パターン紙にメラミン樹脂を強固に固着させるために１００〜１５０℃に設定することができる。
【００３０】
本発明の化粧板において、機能性被覆物質は、機能性物質が耐食性樹脂膜に被覆されている限り、その構造は特に限定されないが、機能性物質の一次粒子が凝集した状態で耐食性樹脂膜に被覆されてなることが望ましい。
【００３１】
本発明の化粧板において、機能性物質は、抗菌性、抗ウィルス性、抗アレルゲン性、消臭性等の機能を有する機能材であることが望ましい。例えば、抗菌性、抗ウィルス性の機能性物質としては、可視光応答型光触媒が挙げられる。この可視光応答型光触媒の具体例としては、例えば、酸化チタンに白金、パラジウム、ロジウム、ルテニウムなどの白金族、鉄、銅などを担持させたものなどが挙げられる。
本発明の化粧板において、可視光応答型光触媒は、白金担持チタニア触媒、銅担持チタニア触媒、鉄担持チタニア触媒、窒素ドープチタニア触媒、硫黄ドープチタニア触媒、炭素ドープチタニア触媒、又は、酸化タングステンであることが望ましく、銅担持チタニア触媒であることがより望ましい。銅担持チタニア触媒としては、例えば、特開２００６−２３２７２９号公報に記載されたＣｕＯ／ＴｉＯ２（重量％比）＝１．０〜３．５の範囲で銅を含有するアナターゼ型酸化チタン、特開２０１２−２１０５５７号公報に記載された亜酸化銅（酸化銅（Ｉ）：Ｃｕ２Ｏ）と酸化チタンとが複合化した光触媒組成物、特開２０１３−１６６７０５号公報に記載された一価銅化合物及び二価銅化合物を含む混合物を表面に担持した酸化チタン、並びに、国際公開第２０１３／０９４５７３号に記載された結晶性ルチル型酸化チタンを含む酸化チタンと２価銅化合物とを含有する銅及びチタン含有組成物などが挙げられる。
【００３２】
本発明の化粧板において、機能性物質の一次粒子の平均粒子径は、５〜５００ｎｍであることが望ましく、２０〜２００ｎｍであることがより望ましい。また、機能性物質の二次粒子（凝集体）の平均粒子径は、１０〜１０００ｎｍであることが望ましく、５０〜５００ｎｍであることがより望ましい。機能性物質の平均粒子径が上記範囲にあると、機能性物質の特性が充分に発揮される。
【００３３】
本発明の化粧板において、耐食性樹脂膜の材料は特に限定されないが、シリコーン樹脂又はフッ素樹脂からなることが望ましい。シリコーン樹脂やフッ素樹脂は、光触媒などの機能性物質によって酸化されにくい性質を有している。そのため、シリコーン樹脂又はフッ素樹脂からなる耐食性樹脂膜によって機能性物質を被覆し、それを表層樹脂層上に担持することにより、機能性物質の表層樹脂層への接触を防止することができるとともに、耐食性樹脂膜の劣化を防ぐこともできる。
【００３４】
シリコーン樹脂としては、例えば、シリコーンレジン、変性シリコーンオイル等を用いることができる。変性シリコーンオイルとしては、分子内に１個以上の官能基を有するシリコーンオイルを用いることができる。官能基を導入する位置は特に限定されず、ポリシロキサン主鎖の片末端、両末端あるいは側鎖のいずれの位置に導入してもよい。また、官能基としては、例えば、水酸基、アミノ基、メトキシ基、ヒドラジノ基、エポキシ基、メタクリル基、カルボキシル基、カルビノール基等を導入することができる。
【００３５】
フッ素樹脂としては、例えば、ポリテトラフルオロエチレン（ＰＴＦＥ）、パーフルオロエチレンプロペンコポリマー（ＦＥＰ）、パーフルオロアルコキシアルカン（ＰＦＡ）、テトラフルオロエチレン−パーフルオロジオキソールコポリマー（ＴＦＥ／ＰＤＤ）、エチレン・テトラフルオロエチレンポリマー（ＥＴＦＥ）、ポリフッ化ビニリデン（ＰＶＤＦ）、ポリクロロトリフルオロエチレン（ＰＣＴＦＥ）、エチレン−クロロトリフロオロエチレンコポリマー（ＥＣＴＦＥ）等が挙げられる。さらに、フッ素樹脂として、ポリフッ化ビニル系（ＰＶＦ）、フッ化ビニリデン系（ＦＫＭ）、テトラフルオロエチレン−プロピレン系（ＦＥＰＭ）、テトラフルオロエチレン−パーフルオロビニルエーテル系（ＦＦＫＭ）等のフッ素ゴムを用いることもできる。
【００３６】
本発明の化粧板において、耐食性樹脂膜の厚さは、１〜３０μｍであることが望ましく、５〜１０μｍであることがより望ましい。耐食性樹脂膜の厚さを上記範囲とすることにより、機能性物質の表層樹脂層への接触を防止することができる。
【００３７】
本発明の化粧板において、機能性被覆物質は、表層樹脂層と接触しない部分の全体で機能性物質が露出している必要はなく、表層樹脂層と接触しない部分の一部が耐食性樹脂膜に被覆されていてもよい。
【００３８】
本発明の化粧板において、機能性被覆物質の一部が表層樹脂層中に埋没していることが望ましいが、機能性被覆物質は表層樹脂層中に埋没していなくてもよく、機能性被覆物質の全体が表層樹脂層上に配置されていてもよい。
【００３９】
本発明の化粧板は、表層樹脂層の表層に無機ゾルの乾燥体又は有機ゾルの乾燥体を有していてもよい。無機ゾルの乾燥体又は有機ゾルの乾燥体を介して機能性被覆物質を固定化することにより、機能性被覆物質をより強固に固定化することができる。無機ゾルとしては、シリカゾル、アルミナゾル、シリカ−アルミナゾル、チタニアゾル等を用いることができるが、シリカゾルを用いることが望ましい。有機ゾルとしては、シリコーン樹脂等の熱硬化性樹脂を用いることができ、また、フッ素樹脂を用いることもできる。その中でもシリコーン樹脂を用いることが望ましい。ゾルとしてシリカ又はシリコーン樹脂を用いることにより、機能性被覆物質と表層樹脂層との密着性を向上させることができ、機能性被覆物質の脱落が抑制され、機能性が維持される。
【００４０】
本発明の化粧板において、表層樹脂層は、シリコーン樹脂及び／又はシランカップリング剤を含有してもよい。シリコーン樹脂としては、例えば、上述したシリコーンレジン、変性シリコーンオイル等を用いることができる。シランカップリング剤としては、例えば、ビニル基、プロペニル基、ブタジエニル基、スチリル基、アクリロイル基、メタクリロキシ基、アミノ基、メルカプト基、イソシアネート基といった官能基を持ったものが望ましい。シランカップリング剤としては、例えば、ビニルトリクロルシラン、ビニルトリメトキシシラン、ビニルトリエトキシシラン、ビニルトリイソプロポキシシラン、アリルトリメトキシシラン、３−グリシドキシプロピルトリエトキシシラン、２−（３，４−エポキシシクロヘキシル）エチルトリメトキシシラン、ｐ−スチリルトリメトキシシラン、３−メタクリロキシプロピルメチルジメトキシシラン、３−メタクリロキシプロピルトリメトキシシラン、Ｎ−（２−アミノエチル）−３−アミノプロピルトリメトキシシラン、３−トリエトキシシリル−Ｎ−（１，３−ジメチル−ブチリデン）プロピルアミン、ジアリルジメチルシラン、３−メルカプトプロピルトリメトキシシラン、３−イソシアネ−トプロピルトリエトキシシラン等が挙げられる。
【００４１】
次に、本発明の化粧板の製造方法について説明する。
本発明の化粧板の製造方法は、基板の一方面又は両面上に樹脂含浸紙を積層する工程と、機能性物質が耐食性樹脂膜に被覆された機能性被覆物質を上記樹脂含浸紙上に配置する工程と、上記機能性被覆物質を有する上記樹脂含浸紙が積層された上記基板を熱圧成形することにより、上記機能性被覆物質を有する表層樹脂層を上記基板上に形成する工程と、上記表層樹脂層と接触しない部分の上記耐食性樹脂膜を除去することにより、上記機能性物質を露出させる工程と、を含むことを特徴とする。
【００４２】
図２（ａ）、図２（ｂ）及び図２（ｃ）は、本発明の一実施形態に係る化粧板の製造方法を模式的に示す概略断面図である。
図２（ａ）に示すように、機能性物質１４の全体が耐食性樹脂膜１５に被覆された機能性被覆物質１６を樹脂含浸紙２２上に配置した後、熱圧成形することにより、図２（ｂ）に示すように、樹脂含浸紙２２を表層樹脂層１２とするとともに、機能性被覆物質１６の一部を表層樹脂層１２中に埋没させることができる。続いて、図２（ｃ）に示すように、表層樹脂層１２と接触しない部分の耐食性樹脂膜１５を除去することにより、機能性物質１４が露出した機能性被覆物質１３とする。
【００４３】
最初に、複数又は単数のコア紙及び／又はマグネシアセメント不燃基材等からなる基板表面上に表層樹脂層を形成する。上記基板やその製造方法、上記表層樹脂層については、本発明の化粧板の説明において説明したので、ここでは省略する。
【００４４】
本発明の化粧板においても説明したが、基板表面上に表層樹脂層を形成する方法は、特に限定されるものではなく、一般的な方法で行うことができる。具体的な表層樹脂層の形成方法としては、例えば、コア紙の積層体からなる基板の片面又は両面にメラミン樹脂等の樹脂含浸紙を積層する積層工程と、メラミン樹脂等の樹脂含浸紙が積層された基板を熱圧成形する熱圧成形工程を含む方法が挙げられる。上記方法を用いると、メラミン樹脂含浸紙のメラミン樹脂がコア紙に浸透し、そこで硬化反応が進行して、コア紙に対するメラミン樹脂含浸紙の接着力が発現する。
【００４５】
熱圧成形する際の加熱条件としては、化粧板の温度を１２５〜１５０℃とすることができ、加圧条件としては、１．９６〜９．８０ＭＰａ（２０〜１００ｋｇ／ｃｍ２）とすることができる。温度が１２５℃未満の場合又は圧力が１．９６ＭＰａ未満の場合には、基板に対する樹脂含浸紙の密着性が不足し、剥離が発生しやすくなる。一方、温度が１５０℃を超える場合又は圧力が９．８０ＭＰａを超える場合には、亀裂が発生するおそれがある。
【００４６】
例えば、機能性物質の全体が耐食性樹脂膜に被覆された機能性被覆物質を含む溶液を樹脂含浸紙表面に塗布又は吹き付け、乾燥後、熱圧着する方法により、基板上に表層樹脂層を形成するとともに、機能性被覆物質の一部を表層樹脂層中に埋没させることができる。
【００４７】
本発明の化粧板の製造方法においては、機能性被覆物質を表層樹脂層表面に熱圧着する際、機能性被覆物質吹き付け面と熱圧着プレス面との間にポリエチレンテレフタレート（ＰＥＴ）からなる離形クッション材を介在させて行うことができる。これによって、機能性被覆物質が表層樹脂層内に埋没しすぎることを防止でき、表層樹脂層の表面上に機能性被覆物質を露出して固定することができる。
【００４８】
機能性物質の全体が耐食性樹脂膜に被覆された機能性被覆物質を作製する方法としては、例えば、耐食性樹脂膜がフッ素樹脂のポリテトラフルオロエチレン（ＰＴＦＥ）からなる場合、水性媒体、重合開始剤、含フッ素乳化剤及び機能性物質等の存在下で、テトラフルオロエチレン（ＴＦＥ）を乳化重合することにより、機能性物質の粒子がＰＴＦＥ膜に被覆された機能性被覆物質が水性媒体中に分散したＰＴＦＥ乳化液を作製した後、得られたＰＴＦＥ乳化液から機能性被覆物質を分離、乾燥する方法等が挙げられる。その際、機能性物質の凝集体を作製しておき、その凝集体の存在下でテトラフルオロエチレン（ＴＦＥ）を乳化重合することにより、機能性物質の凝集体を耐食性樹脂膜によって被覆することができる。
【００４９】
また、機能性物質の全体が耐食性樹脂膜に被覆された機能性被覆物質を作製する他の方法としては、未硬化のシリコーン樹脂を用いて、流動層コーティング法等により機能性物質の全体を耐食性樹脂膜で被覆することもできる。
【００５０】
例えば、機能性物質が酸化チタン（チタニア）からなる場合、酸化チタンの凝集体は、酸化チタンを含む溶液のｐＨを調整する方法、又は、酸化チタンを含む溶液に凝集剤を投入する方法等により作製することができる。凝集剤としては、ポリ塩化アルミニウム等の無機凝集剤を用いることが望ましい。
【００５１】
表層樹脂層と接触しない部分の耐食性樹脂膜を除去する方法としては、例えば、酸素プラズマ等を用いたプラズマエッチングにより、有機成分である耐食性樹脂膜を選択的に除去し、無機成分である機能性物質を露出させる方法等が挙げられる。また、ブラスト法、研磨紙・研磨剤等を用いた研磨により除去する方法等も利用できる。
耐食性樹脂膜を除去する際には、耐食性樹脂膜のみを除去するだけではなく、機能性物質や表層樹脂層の一部も同時に除去してもよい。
【００５２】
本発明の化粧板の製造方法において、機能性被覆物質を含む上記溶液には、無機ゾル又は有機ゾルがさらに含まれていてもよい。機能性被覆物質の固定化を補強することができるからである。無機ゾルとしては、シリカゾル、アルミナゾル、シリカ−アルミナゾル、チタニアゾル等を用いることができ、シリカゾルを用いることが望ましい。有機ゾルとしては、シリコーン樹脂等の熱硬化性樹脂を用いることができ、また、フッ素樹脂を用いることもできる。その中でもシリコーン樹脂を用いることが望ましい。
【００５３】
本発明の化粧板の製造方法において、表層樹脂層にシリコーン樹脂及び／又はシランカップリング剤を含有させる際には、メラミン樹脂溶液中に、シリコーン樹脂及び／又はシランカップリング剤を含ませることによって、表層樹脂層にシリコーン樹脂及び／又はシランカップリング剤を含浸する方法を用いることができる。
【００５４】
表層樹脂層にシリコーン樹脂及び／又はシランカップリング剤を含有させることで、メラミン樹脂等に硬化性を付与することができ、機能性被覆物質を熱圧着する際に、表層樹脂層中に機能性被覆物質が埋没しすぎることを防止できる。
【００５５】
上述した製造方法の他、本発明の化粧板の製造方法は、基板の一方面又は両面上に樹脂含浸紙を積層する工程と、上記樹脂含浸紙が積層された上記基板を熱圧成形することにより、上記基板上に表層樹脂層を形成する工程と、機能性物質が耐食性樹脂膜に被覆された機能性被覆物質を上記表層樹脂層上に担持させる工程と、上記表層樹脂層と接触しない部分の上記耐食性樹脂膜を除去することにより、上記機能性物質を露出させる工程と、を含んでもよい。
【００５６】
この方法では、基板上に表層樹脂層を形成しておき、表層樹脂層が形成された基板を、機能性物質の全体が耐食性樹脂膜に被覆された機能性被覆物質を含む溶液中に浸漬することにより、機能性被覆物質を表層樹脂層の表面上に担持させることができる。上記機能性被覆物質を含む溶液を、表層樹脂層が形成された基板上に塗布または吹き付けることにより、機能性被覆物質を表層樹脂層の表面上に担持させてもよい。
【実施例】
【００５７】
（実施例１）
（一次メラミン含浸工程）
厚さ０．２〜０．３ｍｍのロール紙を、メラミン樹脂を含む溶液中に浸漬する。溶液の温度２０℃、浸漬時間２分となるように、ロール紙を溶液中に浸漬しながら通過させることにより、ロール紙にメラミン樹脂を含浸させる。なお、ロール紙の移動速度は、１０〜２０ｃｍ／秒である。
（乾燥工程）
メラミン溶液中を通過したロール紙は、乾燥機により、温度１００℃、乾燥時間３０秒となるように乾燥させる。
【００５８】
（二次メラミン含浸工程）
乾燥工程を経たロール紙を、メラミン樹脂からなる溶液中に浸漬させる。溶液の温度２０℃、浸漬時間３０分となるように、ロール紙を溶液中に浸漬しながら通過させることにより、メラミン樹脂をロール紙に含浸させる。なお、ロール紙の移動速度は、１０〜２０ｃｍ／秒である。
（乾燥・切断工程）
メラミン溶液中を通過したロール紙は、乾燥機により、温度１００℃、乾燥時間２時間となるように乾燥させる。乾燥後、９１０ｍｍ×１８２０ｍｍに切断する。
【００５９】
（機能性物質の凝集体の作製工程）
一次粒子の平均粒子径が３０ｎｍのＣｕＯ−ＴｉＯ２の光触媒２ｇを準備し、これに水１００ｇと凝集剤のポリ塩化アルミニウム０．５ｇとを添加することにより光触媒を凝集させ、上部に上澄み液層、下部にフロック状の沈殿層を生成させる。
フロック状の沈殿層から得られた光触媒の凝集体を解砕し、二次粒子の平均粒子径を２００ｎｍとする。
【００６０】
（機能性被覆物質の作製工程）
邪魔板、撹拌機を備えた、内容積が１００Ｌのステンレス鋼製オートクレーブに、Ｃ２Ｆ５ＯＣ２Ｆ４ＯＣＦ２ＣＯＯＮＨ４（以下、ＡＰＦＤＯと記す）５０ｇと、パラフィンワックス７５０ｇと、コハク酸９．０ｇと、シュウ酸０．３ｇと、上記で得られた光触媒の凝集体５０ｇと、脱イオン水６２Ｌとを仕込む。オートクレーブを窒素置換した後、減圧にして、ＣＨ２＝ＣＨ−（ＣＦ２）４Ｆ（以下、ＰＦＢＥと記す）０．５ｇを仕込む。次いで、加圧し、撹拌しながら６５℃に昇温させる。その後、１．２７５ＭＰａまで昇圧し、０．０４質量％の過マンガン酸カリウム水溶液を３．５〜４．０ｍＬ／分で添加する。ＴＦＥを７．５ｋｇ添加した後、過マンガン酸カリウム水溶液の添加を止めて、ＡＰＦＤＯを追加添加する。内温は９０℃まで昇温させる。この後、ＴＦＥを２２ｋｇまで添加し、反応を終了させ、オートクレーブ中のＴＦＥを大気放出する。重合時間は２１５分とする。得られたＰＴＦＥ乳化液を冷却し、上澄みのパラフィンワックスを除去する。このＰＴＦＥ乳化液から微粒子を分離し、１３５℃で１２時間乾燥することにより、光触媒の凝集体がＰＴＦＥ膜に被覆された機能性被覆物質を得ることができる。
【００６１】
（機能性被覆物質のスプレー工程）
上記工程で得られた機能性被覆物質とエタノールとからなるスプレー液を調製する。スプレー液を常温でスプレーに充填させて、切断したメラミン樹脂含浸紙に吹き付ける。
【００６２】
（乾燥工程）
機能性被覆物質を吹き付けたメラミン樹脂含浸紙を乾燥機により、温度１１０℃、乾燥時間２分となるように乾燥させる。
【００６３】
（組合せ工程）
厚み０．３〜０．４ｍｍのフェノール樹脂含浸コア紙を４枚積層し、その上に、上記工程により得られた機能性被覆物質を吹き付けたメラミン樹脂含浸紙を機能性被覆物質吹き付け面が外面になるように積層し、プレス機のプレス面とメラミン樹脂含浸紙の機能性被覆物質吹き付け面との間にＰＥＴからなる離形クッション材を介在させて、温度１４３℃、プレス圧８０ｋｇ／ｃｍ２、プレス時間（昇温時間を含む）５０分で熱圧着する。これにより、機能性被覆物質が、その一部がメラミン樹脂含浸層中に埋没するようにメラミン樹脂含浸層上に固定することができる。
【００６４】
（耐食性樹脂膜除去工程）
上記工程で得られた機能性被覆物質が固定された表層樹脂層を有する基板を、アルミナ粒子を用いたブラスト法で処理することにより、表層樹脂層と接触しない部分の耐食性樹脂膜を除去し、機能性物質である光触媒を露出させることができる。以上の工程を経て、化粧板の製造を完了する。
【符号の説明】
【００６５】
１，３        化粧板
１２          表層樹脂層
１３，１６    機能性被覆物質
１４          機能性物質
１５          耐食性樹脂膜
２２          樹脂含浸紙
【図１】
2017087643.tif 000003
【図２】
2017087643.tif 000004
【図３】
2017087643.tif 000005